(57)【要約】【課題】  良好な易開封性を示す積層体及びそれよりなる蓋材であって、シール強度の調節がより容易で、易開封性と密封性とを両立し得る積層体及びそれよりなる蓋材を提供する。【解決手段】  紙基材層、アルミニウム箔層、アンカーコート剤層及び２層共押出ヒートシール性樹脂層をこの順に有する積層体であって、該２層共押出ヒートシール性樹脂層は、ポリエチレン系樹脂に重合性芳香族ビニルモノマーを含浸重合した改質ポリエチレン系ポリマーアロイからなるか、又は、該ポリマーアロイと未改質のポリエチレン系樹脂とを含む樹脂組成物からなるポリマーアロイ含有層と、低密度ポリエチレン層とからなるヒートシール性共押出樹脂層であり、該ポリマーアロイ含有層が、内容物と接する最内層である上記積層体、及びそれよりなる蓋材。【選択図】  図１
2020116959.tif 000002
【特許請求の範囲】
【請求項１】
紙基材層、アルミニウム箔層、アンカーコート剤層及び２層共押出ヒートシール性樹脂層をこの順に有する積層体であって、
該２層共押出ヒートシール性樹脂層は、ポリエチレン系樹脂に重合性芳香族ビニルモノマーを含浸重合した改質ポリエチレン系ポリマーアロイからなるか、又は
該ポリマーアロイと、未改質のポリエチレン系樹脂、未改質のポリスチレン系樹脂、未改質のポリプロピレン系樹脂から選択される１以上の樹脂を含む樹脂組成物からなるポリマーアロイ含有層と、
低密度ポリエチレン層とからなるヒートシール性共押出樹脂層であり、
該ポリマーアロイ含有層が、内容物と接する最内層であり、
該積層体において、紙基材層側の面上、紙基材層とアルミニウム箔層との間、又は、アルミニウム箔層とアンカーコート剤層との間に、更に他の基材フィルム層を有し、該基材フィルム層は、二軸延伸ポリエステル系樹脂フィルム、二軸延伸ポリアミド系樹脂フィルム、あるいは二軸延伸ポリオレフィン系樹脂フィルムから選択された樹脂フィルム層である、
上記の積層体。
【請求項２】
上記ポリマーアロイ含有層を、低密度ポリエチレンを表面にコートした基材と対向させてヒートシールした場合のシール強度が、８〜２５Ｎ／１５ｍｍ幅である、請求項１に記載の積層体。
【請求項３】
請求項１または２に記載の積層体からなる蓋材。
【発明の詳細な説明】
【技術分野】
【０００１】
本発明は、積層体、及びそれを用いた易開封性を有する蓋材に関する。
【背景技術】
【０００２】
従来、各種の飲食料品、液体洗剤等の化成品ないし化粧品、医薬品、雑貨品、産業部材等の物品を充填包装するために、種々の形態からなる容器が開発されている。
そして、その容器の開口部をシールする蓋材には、内容物の品質を確実に保護する密封性、及び、消費時に容易に開封することができる易開封性すなわちイージーピール性の両方が要求される。
この要求を満たす蓋材は、剥離機構の違いによって界面剥離タイプ、層間剥離タイプ、凝集破壊タイプに大別される。これらの中でも凝集破壊タイプの材料は、ヒートシール性樹脂からなるシーラント層（最内層）が、開封時に内部凝集破壊を生ずることによりイージーピール性を発現するものである。
【０００３】
このようなイージーピール性を発現する最内層を構成するヒートシール性樹脂としては、ポリエチレンとポリプロピレンとをブレンドしてなる非相溶ポリマーアロイ、ポリオレフィンとポリスチレンとをブレンドしてなる非相溶ポリマーアロイ等が知られている（特許文献１）。ポリマーアロイは、シーラント層において、成分比率の高い樹脂が海、成分比率の低い樹脂が島を形成するいわゆる「海島構造」をとる。ここで、海を形成する樹脂相中に、島を形成する樹脂からなるドメインが分散している。
しかし、これらの従来のヒートシール性樹脂は、開封時のシール剥離面に樹脂が繊維状に残存する、いわゆる「糸引き現象」を生じ易いという問題がある。また、シール強度のコントロールが難しく、シール強度が強すぎるために剥離しようとすると被着体の紙が破壊したり、あるいは、蓋材の層間剥離が生じて紙基材のみが剥がれてしまうという、いわゆる「紙剥け現象」を生じやすいという問題もある。
また、イージーピール性を確保するためにシール強度を小さくすると、密封性が損なわれるという問題もある。
【先行技術文献】
【特許文献】
【０００４】
【特許文献１】特許第３８３５０３９号公報
【発明の概要】
【発明が解決しようとする課題】
【０００５】
本発明は、上記の問題点を解決して、良好な易開封性を示す積層体及びそれよりなる蓋材であって、シール強度の調節がより容易で、易開封性と密封性とを両立し得る積層体及びそれよりなる蓋材を提供することを目的とする。
【課題を解決するための手段】
【０００６】
本願発明者は、鋭意検討した結果、紙基材層、アルミニウム箔層、アンカーコート剤層及び２層共押出ヒートシール性樹脂層をこの順に有する積層体であって、該２層共押出ヒートシール性樹脂層は、ポリエチレン系樹脂に重合性芳香族ビニルモノマーを含浸重合した改質ポリエチレン系ポリマーアロイからなるか、又は、該ポリマーアロイと未改質のポリエチレン系樹脂とを含む樹脂組成物からなるポリマーアロイ含有層と、低密度ポリエチレン層とからなるヒートシール性共押出樹脂層であり、該ポリマーアロイ含有層が、内容物と接する最内層である、上記積層体、及びそれよりなる蓋材が、上記の課題を解決することを見出した。
【０００７】
すなわち、本発明は、以下の点を特徴とする。
（１）紙基材層、アルミニウム箔層、アンカーコート剤層及び２層共押出ヒートシール性樹脂層をこの順に有する積層体であって、
該２層共押出ヒートシール性樹脂層は、ポリエチレン系樹脂に重合性芳香族ビニルモノマーを含浸重合した改質ポリエチレン系ポリマーアロイからなるか、  
または、該ポリマーアロイと、未改質のポリエチレン系樹脂、未改質のポリスチレン系樹脂、未改質のポリプロピレン系樹脂から選択される１以上の樹脂を含む樹脂組成物からなるポリマーアロイ含有層と、低密度ポリエチレン層とからなるヒートシール性共押出樹脂層であり、
該ポリマーアロイ含有層が、内容物と接する最内層である、上記積層体。
（２）上記積層体において、紙基材層側の面上、紙基材層とアルミニウム箔層との間、又は、アルミニウム箔層とアンカーコート剤層との間に、更に他の基材フィルム層を有する、上記（１）に記載の積層体。
（３）上記ポリマーアロイ含有層を、低密度ポリエチレンを表面にコートした基材と対向させてヒートシールした場合のシール強度が、８〜２５Ｎ／１５ｍｍ幅である、上記（１）または（２）に記載の積層体。
（４）上記（１）〜（３）のいずれかに記載の積層体からなる蓋材。
【発明の効果】
【０００８】
本発明の積層体において、最内層となるポリマーアロイ含有層は、ポリエチレン系樹脂に重合性芳香族ビニルモノマーを含浸重合することによって改質したポリエチレン系ポリマーアロイを含有する層である。このポリマーアロイは、従来の単純にブレンドしただけのポリマーアロイと比較して、ドメインサイズが小さく、微細で均質な海島構造を形成する。
このような海島構造をとるシーラントを有する本発明の積層体は、優れた易開封性を発揮し、滑らかなピール感が得られ、糸引きや紙剥けが生じにくい。また、シール強度の制御が容易であり、種々の加工条件下で品質にばらつきが生じにくく、易開封性を損なわずに、良好な密封性を達成できる。
【０００９】
さらに、本発明の積層体は、経時劣化が生じにくく、長期にわたって良好なヒートシール性や滑り性を維持することができる。また、包装適性に優れ、夾雑シール性、ホットタック性、低温シール性に優れ、幅広い温度範囲でヒートシールを行うことができる。
また、特に、上記ポリマーアロイ含有層を低密度ポリエチレンと共押出することにより、高い破裂強さを発揮し、包装材料としての優れた密封性が発揮される。この傾向は、上記本発明のポリエチレン系ポリマーアロイに未改質のポリエチレン系樹脂をブレンドすることによっても顕著になる。
すなわち本発明は、粒径１〜７ｍｍ程度のポリエチレン系樹脂の粒子中に重合性芳香族ビニルモノマーを含浸重合させることによって得られた特定の微分散粒子を主要な成分として用いることにより、開封時のシール剥離面に樹脂が繊維状に残存する「糸引き現象」を生じにくくすると共に、シール強度のコントロールや蓋材の層間剥離を防止して「紙剥け現象」を生じにくくする発明である。
また、イージーピール性を確保するためにシール強度を小さくしても密封性が損なわれることのない積層体や蓋材を得ることができる。
したがって、本発明の積層体は、スナック菓子のような、サクサクとした食感を長期にわたって保持することや、油脂の酸化を防止することが求められる内容物を密封包装するための包装材料として、特に、カップ状容器の蓋材として、好適に使用することができる。  
【図面の簡単な説明】
【００１０】
【図１】本発明の蓋材を構成する積層体の層構成について、その一例を示す概略的断面図である。
【図２】本発明の蓋材を構成する積層体の層構成について、その一例を示す概略的断面図である。
【発明を実施するための形態】
【００１１】
本発明の蓋材について、以下に詳細に説明する。
以下、本発明において使用される樹脂名は、業界において慣用されるものが用いられる。なお、本発明において、密度は「ＪＩＳ Ｋ７１１２」に準拠した手法から測定したも
のである。
【００１２】
＜１＞積層体の層構成
図１は、本発明の積層体の層構成についてその一例を示す概略的断面図である。
図１に示されるように、本発明の積層体は、紙基材１、アルミニウム箔２、アンカーコート剤層３、及びヒートシール性樹脂層６からなり、ヒートシール性樹脂層６は、低密度ポリエチレン層４と、ポリマーアロイ含有層５とを２層共押出してなる層である。本発明の積層体からなる蓋材を用いて容器を密封するには、ポリマーアロイ含有層５の側の接着面を、容器の被着面と対向するように重ね合せ、ヒートシールする。
別の態様において、図２に示されるように、本発明の蓋材を構成する積層体は、アルミニウム箔２とアンカーコート剤層３との間に、更に他の基材、例えば樹脂フィルム７等を積層してもよい。また、図示しないが、紙基材１とアルミニウム箔２との間に、更に他の基材を積層してもよい。
次に、本発明の積層体を構成する材料、その製造法等について説明する。  
【００１３】
＜２＞紙基材
本発明において、紙基材としては、種々の賦型性、耐屈曲性、剛性、腰、強度等を有する任意の紙を使用することができ、例えば、主強度材であり、強サイズ性の晒または未晒の紙、あるいは、純白ロール紙、クラフト紙、板紙、加工紙、ミルク原紙等の各種の紙を使用することができる。紙基材層は、これらの紙を複数層重ねてラミネートしたものであってもよい。任意の厚さのものを使用することができるが、例えば、坪量５０〜１００ｇ／ｍ2、好ましくは坪量７０〜９０ｇ／ｍ2である。なお、紙基材のアルミニウム箔を積層する側と反対側の表面に、例えば、文字、図形、記号等の所望の絵柄印刷層を任意に形成することができる。また、硝化綿等からなる表面保護層を設けてもよい。
【００１４】
＜３＞アルミニウム箔
紙基材の一方の面に、アルミニウム箔をラミネートする。これにより、外部への内容物の臭い漏れや、外部からの酸素及び水蒸気の浸入を抑え、また、遮光性を付与し、内容物の変質を防ぐことができる。
好適に使用されるアルミニウム箔の厚さは、６〜３０μｍ程度、好ましくは９〜１５μｍ程度である。
紙基材上にアルミニウム箔を積層するには、押出樹脂層を介してサンドイッチラミネート法により積層することができる。あるいは、接着剤層を介して、ドライラミネート法やウェットラミネート法により積層してもよい。サンドイッチラミネート法によれば、後述のヒートシール性樹脂層の積層及び巻取りまでを通して、すべて一工程で製造することができる。
【００１５】
好適に使用される押出樹脂としては、例えば、低密度ポリエチレン、中密度ポリエチレン、高密度ポリエチレン、直鎖状（線状）低密度ポリエチレン、メタロセン系触媒を使用して重合したエチレン−α・オレフィン共重合体、ポリプロピレン、エチレン−酢酸ビニル共重合体、アイオノマー樹脂、エチレン−アクリル酸エチル共重合体、エチレン−アク
リル酸共重合体、エチレン−メタクリル酸共重合体、エチレン−プロピレン共重合体、メチルペンテンポリマー、酸変性ポリオレフィン系樹脂等を使用することができる。押出樹脂層の厚さは、５〜４０μｍ、好ましくは１５〜３０μｍである。
【００１６】
本発明の別の態様において、上記アルミニウム箔の紙基材等を積層する側と反対側の表面にさらなる基材、例えば、二軸延伸ポリエステル系樹脂フィルム、二軸延伸ポリアミド系樹脂フィルム、及び二軸延伸ポリオレフィン系樹脂フィルム等の各種樹脂フィルムを積層してもよい。積層手段は、サンドイッチラミネート法、ドライラミネート法等の任意の方法であってよい。
【００１７】
＜４＞２層共押出ヒートシール性樹脂層
上記アルミニウム箔の紙基材等を積層する側と反対側の表面に、イソシアネート系、ポリエチレンイミン系等のアンカーコート剤を介してヒートシール性樹脂層を積層することにより、本発明の積層体を製造することができる。
本発明において、ヒートシール性樹脂層は、低密度ポリエチレン層とポリマーアロイ含有層との２層を、上記アルミニウム箔の積層面上に共押出してなる層である。ここで、低密度ポリエチレン層は、アルミニウム箔と対向する側に位置し、ポリマーアロイ含有層は、積層体の最表面に位置して、内容物と接する最内層となる。
この順番で２層を共押出することにより、高い層間密着強度が得られ、ポリマーアロイ含有層の内部凝集破壊がスムーズに進むため、優れた易開封性が得られ、蓋材の開封時の紙剥けを防ぐことができる。
【００１８】
（低密度ポリエチレン層）
低密度ポリエチレン層は、アルミニウム箔とポリマーアロイ含有層との間に位置して層間の密着性を高め、さらに、積層フィルムにクッション性を付与する。したがって、本発明の積層体からなる蓋材は、容器の被着面に凹凸がある場合も、その凹凸を埋めて、良好な密封性が得られる。特に、被着材が紙容器である場合、紙容器のつなぎ目の段差を埋め、シール抜けを防ぐことができる。
本発明において、低密度ポリエチレンとは、密度が０.９３０ｇ／ｃｍ3以下のものを指す。
低密度ポリエチレン層の層厚は、適宜に設定することができるが、蓋材として好適なクッション性を得るために、好ましくは２０〜６０μｍ、さらに好ましくは３０〜５０μｍであることが好ましい。
【００１９】
（ポリマーアロイ含有層）
ポリマーアロイ含有層は、積層体の最表面に位置して、容器の被着面と接着し、蓋材の開封時には、内部凝集破壊によるイージーピール性を発揮する層である。
本発明において、ポリマーアロイ含有層は、ポリエチレン系樹脂に、重合性芳香族ビニルモノマーを含浸重合することによって改質したポリエチレン系ポリマーアロイからなる。
また、このポリエチレン系ポリマーアロイには、微分散性をさらに向上させて糸引き現象を高度に防止するために、ポリスチレン系樹脂やポリエチレン系樹脂を添加してもよい。
そして特に、ポリエチレン系樹脂の粒子に重合性スチレン系モノマーを含浸重合させた改質ポリエチレン系ポリマーアロイに、該重合性スチレン系モノマーと同一系統のポリスチレン系樹脂を、微分散性を向上するために添加した樹脂組成物は好ましいものである。
上記のポリエチレン系樹脂としては、エチレン単独重合体、及び、エチレンと炭素数３〜２０のα−オレフィンとの共重合体、エチレン−酢酸ビニル共重合体、エチレン−アクリル酸共重合体、エチレン−アクリル酸メチル共重合体、エチレン−メタクリル酸共重合体、エチレン−メタクリル酸メチル共重合体等が挙げられる。エチレン単独重合体及びエ
チレン−αオレフィン共重合体を特に好適に使用することができる。
また、重合性芳香族ビニルモノマーとしては、スチレン系モノマー、例えば、スチレン及びその誘導体、例えばメチルスチレン、イソプロピルスチレン、シクロヘキシルスチレン、ドデシルスチレン、クロルスチレン等、及びこれらの混合物が挙げられる。
【００２０】
改質は、ポリエチレン系樹脂の粒子（例えば粒径１〜７ｍｍ程度のもの）、重合性芳香族ビニルモノマー及び重合開始剤を水性懸濁液中で反応させて、粒子中に重合性芳香族ビニルモノマーを含浸重合させることによって行うことができる。
この含浸重合による改質オレフィン重合体は、重合性芳香族ビニルモノマーが鎖状のポリエチレン系樹脂に内蔵されて重合されたタイプのもの、重合性芳香族ビニルモノマーがグラフト重合したタイプのもの、スチレン重合型タイプのものの３タイプのもの同時並行的に合成される。
すなわち、均一に分散されたビニル単量体からの重合体を内蔵するオレフィン重合体、あるいはビニル単量体がオレフィン重合体にグラフトしたもの、あるいは、これらの混合物と考えられ、ビニル単量体独自の重合体粒子がオレフィン重合体と別個に存在するものではない。
したがって、これらのものはエチレンとスチレンの比率が異なった樹脂が同時に多数存在する重合率の異なる１種の樹脂と考えられることから、ポリエチレン系樹脂やポリエチレン系樹脂と良好な相溶性を有するものである。
【００２１】
さらに本発明において、ポリマーアロイ含有層は、シール強度や押出加工性を調整して紙剥け現象を防止するために、上記ポリエチレン系ポリマーアロイに、それぞれ未改質の、ポリエチレン系樹脂、ポリスチレン系樹脂、ポリプロピレン系樹脂を単独で、あるいはこれらを適宜組み合わせてブレンドした樹脂組成物からなるものでもよい。
ここで用いられるポリエチレン系樹脂としては、エチレン単独重合体、及び、エチレンと炭素数３〜２０のα−オレフィンとの共重合体、エチレン−酢酸ビニル共重合体、エチレン−アクリル酸共重合体、エチレン−アクリル酸メチル共重合体、エチレン−メタクリル酸共重合体、エチレン−メタクリル酸メチル共重合体等が挙げられる。エチレン単独重合体及びエチレン−αオレフィン共重合体を特に好適に使用することができる。
【００２２】
また、ポリスチレン系樹脂としては、スチレンとブタジエンのブロック共重合体、スチレンとブタジエンのブロック共重合体の水素添加物、ハイインパクトポリスチレン、汎用ポリスチレン、あるいはこれらの２種以上のブレンド物である。又、混合して用いる他の成分としての前記ポリオレフィン系樹脂としては、前記ポリスチレン系樹脂との相溶性から線状低密度ポリエチレンを用いるが、他に、低密度ポリエチレン、高密度ポリエチレン、ポリプロピレン、ポリブテン等を用いることもできる。
また、ポリプロピレン系樹脂としては、プロピレン単独重合体、プロピレンと他のオレフィンとの共重合体が挙げられ、ポリプロピレン系樹脂は、単独で用いられても二種以上が併用されてもよい。又、プロピレンと他のオレフィンとの共重合体は、ブロック共重合体、ランダム共重合体の何れであってもよい。
そして、プロピレンと共重合されるオレフィンとしては、例えば、エチレン、１−ブテン、１−ペンテン、４−メチル−１−ペンテン、１−ヘキセン、１−オクテン、１−ノネン、１−デセンなどのα−オレフィンなどが挙げられる。
具体的には、プロピレン単独重合体、プロピレン−エチレン共重合体、プロピレン−ブテン−１共重合体、プロピレン−エチレン−ブテン−１共重合体、エチレン−プロピレンブロック共重合体、メタロセン触媒系ポリプロピレン等が挙げられる。
【００２３】
重合開始剤としては、アゾ化合物、例えばアゾビスイソチロニトリル、有機過酸化物、例えばラウロイルパーオキシド、ベンゾイルパーオキシド、ｔ−ブチルパーオキシベンゾエート等が挙げられるが、これらに限定されず、油溶性の各種重合開始剤を使用すること
ができる。重合開始剤は、例えば、芳香族ビニルモノマーの質量の０.０１〜１０質量％
程度、一般的には０.１〜２.０質量％の量で添加してよい。
ポリエチレン系樹脂と重合性芳香族ビニルモノマーとの割合は、所望のシール強度に応じて適宜に設定することができるが、例えば、ポリマーアロイ中、ポリエチレン系樹脂が３０〜９５質量％であり、重合性芳香族ビニルモノマー由来単位が５〜７０質量％である。より好ましくは、ポリエチレン系樹脂が４０〜７０質量％であり、重合性芳香族ビニルモノマー由来単位が３０〜６０質量％である。
【００２４】
芳香族ビニルモノマーの量が多過ぎると、製膜性等が低下する。逆に、芳香族ビニルモノマーの量が少な過ぎると、十分な易開封性が発揮されない。
改質に際しては、水性溶媒中で、ポリエチレン系樹脂粒子、芳香族ビニルモノマー及び重合開始剤を混合撹拌し、粒子中に芳香族ビニルモノマー及び重合開始剤を含浸させる。必要に応じて、懸濁助剤を加えてもよい。
【００２５】
所望の含浸量となった後で、例えば、芳香族ビニルモノマーの７０質量％以上、より好ましくは８０質量％以上が含浸した後で、分散液を重合温度まで加熱する。これにより、ビニルモノマーが重合して、本発明のポリエチレン系ポリマーアロイが得られる。重合温度は、使用する重合開始剤の種類に応じて適宜に設定される。
このようにして得られるポリエチレン系ポリマーアロイは、芳香族ビニルモノマー由来単位が、ポリエチレン系樹脂にグラフト重合した状態で、且つ、均質にミクロ分散された状態で存在する。そのため、このポリマーアロイからなる層は、幅広い温度範囲でヒートシールが可能であり、安定して好適なシール強度が得られる。また、蓋材の剥離時にかかる応力が均一に分散されるため、優れた易開封性を発揮し、滑らかなピール感が得られる。
【００２６】
本発明において、ポリエチレン系ポリマーアロイとしては、例えば、三菱化学（株）製ＶＭＸ(R)として市販されているものを好適に使用することができる。
ポリエチレン系ポリマーアロイは、シール強度や押出加工性等の調節のために、未改質のポリエチレン系樹脂を適宜にブレンドした樹脂組成物として使用してもよい。ブレンドする量は、好ましくは、樹脂組成物の全質量に対して、ポリエチレン系ポリマーアロイが６５〜９０質量％、未改質ポリエチレン系樹脂が１０〜３５質量％となる範囲でブレンドすることができる。
未改質ポリエチレン系樹脂の割合が多い程、シール強度が高くなるが、多過ぎると、十分な易開封性が発揮されない。ブレンドする未改質ポリエチレン系樹脂は、改質したポリエチレン系樹脂と同じであっても異なっていてもよい。
【００２７】
ポリマーアロイ含有層の層厚は、適宜に設定することができるが、安定した易開封性及び密封性を得るために、好ましくは５〜３０μｍ、さらに好ましくは１０〜２０μｍであることが好ましい。ポリマーアロイ含有層が薄過ぎると、シール強度が不安定になる。逆に厚過ぎると、剥離時に糸引きが発生し得るため好ましくない。
【００２８】
＜５＞シール強度
本発明の積層体は、蓋材として好適な密封性及び易開封性を示す。特に、ポリエチレン系樹脂を最内面にコートした容器に、ポリマーアロイ含有層側の面が対向するように重ね合せ、ヒートシールすることにより、優れた易開封性を保持したまま、十分な密封性を発揮することができる。そのため、本発明の積層体からなる蓋材は、各種包装用途に適用することができる。
【００２９】
例えば、スナック菓子等を密封包装するカップ状紙容器は、易開封性と共に高い密封性が要求される。具体的には、８Ｎ／１５ｍｍ幅以上、場合によっては１３Ｎ／１５ｍｍ幅
以上のシール強度が要求される。シール強度が８Ｎ／１５ｍｍ幅より小さいと、スナック菓子等のカップ状紙容器の蓋材としては、気密性に劣り、内容物の保存性に欠ける。
これに対し、本発明の積層体からなる蓋材は、ポリエチレン系樹脂を最内面にコートした基材と対向させてヒートシールしたときに、８〜２５Ｎ／１５ｍｍ幅のシール強度を達成可能であり、シール強度がこの範囲内であれば、良好な易開封性を発揮する。シール強度が２５Ｎ／１５ｍｍ幅より大きくなると、滑らかなピール感が得られなくなり、紙剥け現象が生じ易くなる。
なお、本発明において、シール強度は、後述の方法により測定される値である。  
【００３０】
＜６＞蓋材
本発明の積層体は、包装容器の蓋材として好適に使用することができる。
被着材となる包装容器としては、被着面となる開口部に、ポリエチレン樹脂やポリプロピレン樹脂等のポリオレフィン系樹脂、エチレン・メタクリル酸共重合樹脂等からなる表層を有する種々の容器を使用することができる。例えば、紙基材上に前記樹脂を積層した積層紙からなるカップやトレー、前記樹脂を単独で使用し、射出成形またはシート成形した容器、前記樹脂を最内層または最外層に有する多層射出成形容器もしくは多層シート成形容器、ブランク板を射出成形金型内に挿入して、フランジ部等の開口部に上記樹脂を射出成型して作製されるカップ型複合容器等を使用することができる。
【００３１】
本発明の積層体を蓋材として使用する包装容器を製造するには、樹脂層を最表層に有する容器開口部に、ポリマーアロイ含有層の面が接するように本発明の積層体を重ね合せ、ヒートシールすることによって行うことができる。
本発明の蓋材は、例えば、菓子、カップラーメンやカップ焼きそば等のインスタント食品等の内容物を密封するための包装容器の蓋材として、特に、スナック菓子を密封するカップ状紙容器の蓋材として、好適に使用することができる。
次に本発明について、実施例を挙げて具体的に説明する。
【実施例】
【００３２】
［実施例１］
紙基材（坪量８０ｇ／ｍ2）とアルミニウム箔（厚さ９μｍ）とを、高圧法低密度ポリ
エチレン（ＬＤＰＥ、ＭＦＲ３.４ｇ／１０分、厚さ２５μｍ）を介するサンドイッチラ
ミネート法によりラミネートした。
次いで、上記で得られた積層材のアルミニウム箔側の面に、ポリウレタン系アンカーコート剤をグラビアロールコート法でコーティングし、アンカーコート剤層を形成した。
一方、ポリエチレン系樹脂にスチレンモノマーを含浸重合することによって改質したポリエチレン系ポリマーアロイ（三菱化学（株）製ＶＭＸ(R)Ｙ８０Ｆ、ＭＦＲ５.０ｇ／１０分、融点１１２℃、スチレンモノマー由来単位約５０質量％）８０質量部と、ＬＤＰＥ（旭化成ケミカルズ（株）製サンテック(TM)ＬＤ Ｍ６５４５：ＭＦＲ４５.０ｇ／１０分、融点１０５℃）２０質量部とを混合し、ポリマーアロイ含有層を構成する樹脂組成物を調製した。
【００３３】
次いで、上記で得られた積層材のアンカーコート剤層の面に、ＬＤＰＥ（住友化学（株）製スミカセン(R)ＣＥ４００９：ＭＦＲ７.０ｇ／１０分、融点１０８℃）と、ポリマーアロイ含有層を形成する上記樹脂組成物とを、層厚がＬＤＰＥ層４０μｍ及びポリマーアロイ含有層１０μｍとなるように、ＬＤＰＥ側にオゾン処理を施しながら共押出コーティングにより積層し、下記の層構成の積層体を製造した。
紙基材／ＬＤＰＥ／アルミニウム箔／アンカーコート剤／ＬＤＰＥ層／ポリマーアロイ含有層（シール面）  本願明細書において、「／」は層間の境界面を意味する。
【００３４】
［実施例２］
ポリマーアロイ含有層として、ポリエチレン系樹脂にスチレンモノマーを含浸重合することによって改質したポリエチレン系ポリマーアロイ（三菱化学（株）製ＶＭＸ(R)Ｙ８
０Ｆ、ＭＦＲ５.０ｇ／１０分、融点１１２℃）６５質量部と、ＬＤＰＥ（旭化成ケミカ
ルズ（株）製サンテック(TM)ＬＤ Ｍ６５４５：ＭＦＲ４５.０ｇ／１０分、融点１０５℃）３５質量部とを混合した樹脂組成物を使用し、それ以外は実施例１と同様にして下記の層構成の積層体を製造した。
紙基材／ＬＤＰＥ／アルミニウム箔／アンカーコート剤／ＬＤＰＥ層／ポリマーアロイ含有層（シール面）
【００３５】
［実施例３］
ポリマーアロイ含有層として、ポリエチレン系樹脂にスチレンモノマーを含浸重合することによって改質したポリエチレン系ポリマーアロイ（三菱化学（株）製ＶＭＸ(R)Ｙ８
０Ｆ、ＭＦＲ５.０ｇ／１０分、融点１１２℃）を使用し、それ以外は実施例１と同様に
して下記の層構成の積層体を製造した。
紙基材／ＬＤＰＥ／アルミニウム箔／アンカーコート剤／ＬＤＰＥ層／ポリマーアロイ含有層（シール面）
【００３６】
［実施例４］
ポリマーアロイ含有層として、ポリエチレン系樹脂にスチレンモノマーを含浸重合することによって改質したポリエチレン系ポリマーアロイ（三菱化学（株）製ＶＭＸ(R)Ｙ８
０Ｆ、ＭＦＲ５.０ｇ／１０分、融点１１２℃）を８５質量部と、エチレン−プロピレン
のランダム共重合体（（株）プライムポリマー製Ｆ２３２Ｗ：ＭＦＲ２.３ｇ／１０分、
融点１３５℃）１５質量部混合した樹脂組成物を使用し、それ以外は実施例１と同様にして下記の層構成の積層体を製造した。
それ以外は実施例１と同様にして下記の層構成の積層体を製造した。
紙基材／ＬＤＰＥ／アルミニウム箔／アンカーコート剤／ＬＤＰＥ層／ポリマーアロイ含有層（シール面）  
【００３７】
［実施例５］
ポリマーアロイ含有層として、ポリエチレン系樹脂にスチレンモノマーを含浸重合することによって改質したポリエチレン系ポリマーアロイ（三菱化学（株）製ＶＭＸ(R)Ｙ８
０Ｆ、ＭＦＲ５.０ｇ／１０分、融点１１２℃）を８０質量部と、ポリスチレン系樹脂共
重合体（（株）旭化成ケミカルズ製アサフレックス８１５：ＭＦＲ６.０ｇ／１０分、軟
化点温度８２℃）２０質量部とを混合し、ポリマーアロイ含有層を構成する樹脂組成物を調製した。
それ以外は実施例１と同様にして下記の層構成の積層体を製造した。
紙基材／ＬＤＰＥ／アルミニウム箔／アンカーコート剤／ＬＤＰＥ層／ポリマーアロイ含有層（シール面）
【００３８】
［比較例１］
実施例１と同様にして積層体を製造した。ただし、ポリマーアロイ含有層の代わりに、ポリブテン−１（三井化学（株）製タフマー(R)ＢＬ４０００：ＭＦＲ１.８ｇ／１０分、融点１２５℃）１８質量部と、ＬＤＰＥ（旭化成ケミカルズ（株）製サンテック(TM)ＬＤＭ６５４５：ＭＦＲ４５.０ｇ／１０分、融点１０５℃）８２質量部とを混合してなる樹
脂組成物を、ＬＤＰＥとの共押出コーティングにより積層した。層構成は以下のとおりであった。
紙基材／ＬＤＰＥ／アルミニウム箔／アンカーコート剤／ＬＤＰＥ層／ポリブテン−１・ＬＤＰＥブレンド層（シール面）
【００３９】
［評価方法・結果］
（１）シール強度の測定
上記実施例１〜５及び比較例１で製造した積層体のシール面と、ＬＤＰＥを厚み３０μｍで表面にコートした紙基材とを対向させて、シール温度１６０℃、シール圧９８ｋＰａ、シール時間１.０秒のシール条件でヒートシールし、サンプルを作製した。
このサンプルから１５ｍｍ幅の短冊状試験片を切出し、引張試験機を用いて、剥離角度１８０°、引張速度３００ｍｍ／分にて、各積層体についてそれぞれ５回ずつシール強度（Ｎ／１５ｍｍ幅）を測定し、平均値を求めた。
【００４０】
（２）密封性の評価
上記実施例１〜５及び比較例１で製造した積層体を、直径１００ｍｍの円形であって、外周の一部につまみ片を設けた形状に打ち抜き、蓋材を製造した。
得られた蓋材と、ＬＤＰＥを厚み３０μｍで最内面にコートした紙カップ（容量３２６ｃｃ、直径８７ｍｍ）とを用意し、蓋材のシール面が、紙カップの開口部周縁のフランジ部と対向するように重ね合せ、カップシーラーを用いて、シール温度１６５℃、シール圧２００ｋＰａ、シール時間１.０秒のシール条件でヒートシールし、包装体サンプルを製
造した。
ＪＩＳ  Ｚ０２３８に定められる容器の破裂強さ試験に従って、各積層体についてそれぞれ３０回ずつ、破裂時（ヒートシール部が開封し、空気漏れが起きた時点）の圧力（ｋＰａ）を測定し、平均値を求めた。
【００４１】
（３）開封外観の評価
密封性の評価で製造したものと同様の包装体サンプルを作成し、各包装体について、開封後のシール部の外観を目視で評価した。
以下の表１に結果を示す。
【００４２】
【表１】
2020116959.tif 000003
【００４３】
表１に示した結果から明らかなように、実施例１〜５の積層体を用いた包装体サンプルは、破裂強さのばらつきが小さく、いずれも十分に優れた密封性を示した。また、糸引きや蓋材の裂けがなく、剥離後の開封外観も良好であった。さらに、開封時には、滑らかなピール感が得られた。
これに対し、比較例１の積層体を用いた包装体サンプルは、破裂強さのばらつきが大きく、１割の割合で開封時に蓋材の裂けが発生した。
【符号の説明】
【００４４】
１．紙基材
２．アルミニウム箔
３．アンカーコート剤層
４．低密度ポリエチレン層
５．ポリマーアロイ含有層
６．ヒートシール性樹脂層
７．樹脂フィルム
【図１】
2020116959.tif 000004
【図２】
2020116959.tif 000005